КОМПОЗИЦИЯ И СПОСОБ ПРИГОТОВЛЕНИЯ СВЕРХЛЕГКОГО КЕРАМИЧЕСКОГО РАСКЛИНИВАЮЩЕГО НАПОЛНИТЕЛЯ

1. Гранула, выполненная из смеси природных глин, содержащей фарфоровую глину, гончарную глину и каолиновую глину.
2. Гранула по п. 1, в которой массовый процент фарфоровой глины равен по меньшей мере 5%.
3. Гранула по п. 2, в которой содержание глинозема в смеси составляет по меньшей мере 35%.
4. Гранула по п. 3, отличающаяся тем, что имеет содержание глинозема от примерно 5,5% до 35%.
2
5. Гранула по п. 4, отличающаяся тем, что имеет содержание диоксида кремния (SiO) от примерно 89,5% до примерно 69,5%.
3
3
3
3
6. Гранула по п. 1, отличающаяся тем, что указанная гранула имеет кажущийся удельный вес от примерно 2,10 г/см до примерно 2,55 г/см, и объемную плотность от примерно 1,30 г/см до примерно 1,50 г/см.
7. Гранула по п. 1, отличающаяся тем, что проводимость указанной гранулы по результатам измерений, проведенных по методике STIM-Lab, выше проводимости песка при давлениях до 8000 фунтов на кв. дюйм (55,16 МПа) через 50 часов при 275°F (135°C) в огайском песчанике в присутствии обескислороженного 2% водного раствора KCl.
8. Гранула по п. 1, имеющая размер 40/70 меш и имеющая содержание разрушенных частиц примерно менее 5% при 7500 фунтов на кв. дюйм (51,71 МПа) и примерно менее 10% при 10000 фунтов на кв. дюйм (68,95 МПа).
9. Гранула по п. 1, имеющая размер 30/50 меш и имеющая содержание разрушенных частиц примерно менее 10% при 7500 фунтов на кв. дюйм (51,71 МПа) и примерно менее 15% при 10000 фунтов на кв. дюйм (68,95 МПа).
10. Гранула по п. 1, имеющая размер 20/40 меш и имеющая содержание разрушенных частиц примерно менее 15% при 7500 фунтов на кв. дюйм (51,71 МПа) и примерно менее 20% при 10000 фунтов на кв. дюйм (68,95 МПа).
11. Гранула по п. 1, представляющая собой твердую однородную по цвету сферическую частицу.
12. Гранула п. 1, в которой указанная смесь сырьевых материалов дополнительно содержит упрочняющую добавку, выбранную из титанового концентрата, цирконового песка, оксида алюминия или их сочетаний.
13. Спеченная сферическая гранула, по существу, округлой и сферической формы, характеризуемая коэффициентом, по меньшей мере, примерно 0,8 по диаграмме округлости и сферичности, при этом указанная гранула выполненная из смеси фарфоровой глины, гончарной глины и каолиновой глины, в которой содержание глинозема составляет примерно от 5,5% примерно до 35%.
3
3
3
3
14. Гранула по п. 13, имеющая кажущийся удельный вес от примерно 2,10 г/см до примерно 2,55 г/см, и объемную плотность от примерно 1,30 г/см до примерно 1,50 г/см, и имеющая проводимость по результатам измерений, проведенных по методике STIM-Lab, выше проводимости песка при давлениях до 8000 фунтов на кв. дюйм (55,16 МПа) через 50 часов при 275°F (135°C) в огайском песчанике в присутствии обескислороженного 2% водного раствора KCl.
15. Способ гидроразрыва подземного пласта, при котором в пласт нагнетают гидравлическую текучую среду при расходе и давлении достаточном для раскрытия разрыва в пласте, и в разрыв нагнетают текучую среду, содержащую гранулу по п. 1.
16. Способ получения гранулы по п. 1, в котором высокой прочности гранулы достигают регулированием времени обжига в процессе спекания в пределах от примерно 75 минут до примерно 960 минут, и температуры обжига от примерно 1150°C до примерно 1380°C.
17. Способ по п. 16, в котором время обжига в процессе спекания составляет от примерно 120 минут до примерно 720 минут, а температура обжига - примерно от 1200°C примерно до 1320°C.